La pressente invention est relative à des réflecteurs pour lampes, en particulier, bien que non exclusivement, destinés à être utilisés dans des projecteurs principaux et des projecteurs antibrouillard de véhicules à moteur. Le réflecteur de lampe suivant l'invention comprend un corps en forme de cuvette ayant un revêtement réflêchissant sur une surface interne, ce corps en forme de cuvette étant formé d'une composition de moulage en polyester sans retrait, polymérisee,contenant des fibres de verre et un agent de démoulage interne, compatible sous forme d'un ester d'acide gras. De préférence, la composition contient entre 10 % et 25 SO en poids de fibres de verre. De préférence la composition moulable de polyester est une composition ayant été catalysée avec un composé peroxydique aliphatique, par exemple un peroctoate de tert.butyle. Il est connu de fabriquer le corps en forme de cuvette d'un réflecteur de lampe en polymérisant une composition moulable de polyester sans retrait, contenant des fibres de verre et un agent de démoulage sous forme d'un acide gras, ou d'un sel d'acide gras. La Demanderesse a cependant trouvé par 1 'expérience que dans la technique connue, l'agent de démoulage utilisé (par exemple du stéarate de zinc et du stéarate de calcium) provoquent un voile sur la surface réflêchissante en raison de la vaporisation du lubrifiant qui se condense ensuite sur la surface réflêchissante aux températures élevées que l'on rencontre au cours de l'utilisation du réflecteur en combinaison avec des ampoules à haute intensité. On a maintenant constaté que ce problème peut être résolu avec succès si le lubrifiant utilisé est un ester acide gras. La Demanderesse a également trouvé que le peroxyde de benzoyle utilisé comme catalyseur classique avec des compositions moulables connues de polyesters tend à produire un déport d'acide benzoi- que sur la surface, ce problème pouvant être résolu par ltutilisa- tion d'un catalyseur peroxydique aliphatique, tel qu'un peroctoate de tert.butyle. D'autres caractéristiques et avantages de l'invention apparaitront au cours de la description qui va suivre, faite en se référant au dessin annexé donné uniquement à titre d'exemple et dans lequel la wîg. unique est une vue en coupe d'un phare anti-brouillard pour véhicule, comportant un réflecteur suivant un exemple de réalisation de l'invention. En se référant au dessin, le phare anti-brouillard comprend un corps 11 formant réflecteur, en forme de cuvette, qui est fermé par une lentille 12 et renferme un ensemble 13 à ampoule. Le corps 11 comporte une surface interne 15 sur laquelle est prévu un revêtement réflêchissant constitué par une pellicule d'aluminium déposée sous vide. Le phare comprend également un support de fixation 14 prevu sur le corps 11 pour permettre de fixer le phare, en service, sur un véhicule à moteur. Le corps 11 est réalisé à partir d'une composition moulable de polyester sans retrait, préparée en mélangeant 0,5 partie en poids de peroctoate de tert.butyle, 20 parties en poids d'une solution d' un polyester non saturé dans du styrène, 15 parties en poids de fibres de verre coupées à une longueur d'environ 6,5 mm et 58 parties en poids drune charge de carbonate de calcium, une partie en poids de "Loxiol" (Marque déposée) G 10 fourni par la- Sté Henkel GmbH (un ester partiel d'acide gras et de glycérine), 4 parties en poids d'adipate de polypropylène, et 1,5 parties en.poids de polystyrène finement divisé. D'une façon commode, la solution du polyester non saturé dans du styrène et l'adipate de polypropylène sont-introduits sous forme d'un mélange fourni par B.P.Chemicals (International) Limited sous la marque "Cellobond A711/22", un inhibiteur (par exem- ple de l'hydroxy toluène butylé) étant de préférence ajouté au mé- lange pour améliorer sa durée de conservation. La composition moulable, après mélange pour disperser les fibres de verre, est introduite dans un moule de forme appropriée, et le moule est ensuite fermé et chauffé pour polymériser la composition de moulage et produire ainsi le corps 11 désiré. De préférence, la composition moulable est introduite dans le moule au moyen d'un processus d'injection étant donné que si tout l'air retenu est éliminé de la composition de moulage avant son injection, on a constaté que le fini de surface du corps il final est amélioré.Ce résultat est obtenu de façon avantageuse, en amenant la composition moulable au dispositif d'injection par une trémie qui est reliée à une source de vide de façon à s'assurer que l'espace situé- au-dessus de la composition de moulage est sous vide, de sorte que tout l'air retenu est éliminé de la composition de moulage avant son injection Une machine appropriée pour effectuer une telle injection est celle fabriquée par la société allemande Georg Seidle K.G. Munich sous la marque "F.P.A. 1 BX-A". De préférence la composition de moulage est polymérisée en chauffant le moule entre 130 et 165 OC. Le temps réel de polyméri sation est fonction de l'épaisseur du corps qui doit être fabriqué et varie entre 0,5 et 3 minutes. Pendant la polymérisation, on a trouvé que le retrait de la composition de moulage est insignifiant et lorsqu'.on le retire du moule, on constate que le corps 11 présente une surface dépourvue de déformation et ayant un brillant élevé. Pour achever le réflecteur, la surface interne 15 du corps Il est rendue réflêchissante en appliquant initialement une base de vernis sur la surface 15 et en déposant ensuite la pellicule d'aluminium sur la surface supérieure du vernis de base. Le vernis de base est choisi pour adhérer sur la surface 15 du corps 11 et égale ment pour adhérer à la pellicule d'aluminium, et est de façon avantageuse un polyester. En variante, le vernis de base peut être une résine epoxy, une résine acrylique ou alkyde.Si nécessaire on peut appliquer plus d'une couche de vernis de base sur la surface 15 avant le dépôt de la pellicule d'aluminium, et dans certains cas il peut être préférable d'appliquer un apprêt sur la surface 15 avant l'application du vernis de base. I1 peut egalement être prévu un revêtement supérieur de vernis par-dessus la pellicule d'aluminium. On a constaté que lorsqu'un phare comportant un réflecteur décrit ci-dessus est utilisé avec des ampoules à haute intensité, il ne se produit à peu près aucune tendance au voilage de la pellicule réflêchissante d'aluminium, même à des températures drutilisa- tion aussi élevées que 150 à 170 C. Dans une variante de l'exemple ci-dessus, le lubrifiant présent dans la composition de moulage utilisée ci-dessus, est remplacé par un lubrifiant à base d'un ester complexe d'acide gras, fourni par la Sté Henkel GmbH sous la Marque "Loxiol G73". On réalise ainsi également un réflecteur satisfaisant destiné à être utilisé dans un phare de véhicule utilisant une ampoule à haute intensité. REVENDICATIONS 1 - Réflecteur de lampe comprenant un corps en forme de cuvette ayant un revêtement réflêchissant sur une surface interne, ce corps en forme de cuvette étant formé d'une composition moulable de polyester sans retrait, polymérisée, contenant des fibres de verre et un agent de démoulage interne sous forme d'un ester d'acide gras. 2 - Réflecteur suivant la revendication 1, caractérisé en ce que la composition contient entre 10 % et 25 Se en poids de fibres de verre. 3 - Réflecteur suivant l'une quelconque des revendications précédentes, caractérisé en ce que la composition moulable de polyester est du type catalysé par un composé péroxydique aliphatique. 4 - Réflecteur suivant la revendication 3, caractérisé en ce que le composé péroxydique aliphatique est un peroctoate de tert. butyle. 5 - Réflecteur suivant ltune quelconque des revendications précédentes, caractérisé en ce que le revêtement réflêchissant est de l'aluminium. 6 - Réflecteur suivant l'une quelconque des revendications précédentes, caractérisé en ce qu'au moins une couche d'un vernis de base est interposée entre le corps et le revêtement réflêchissantJ le vernis de base adhérant au corps et au revêtement réflêchissant. 7 - Réflecteur suivant la revendication 6, caractérisé en ce que le vernis de base est une résine polyester, une résine epoxy, une résine acrylique ou alkyde. 8 - Procédé de fabrication d'un réflecteur de lampe, caractérisé en ce que l'on moule un corps endorme de cuvette à l'aide d'une composition moulable de polyester sans retrait, contenant des fibres de verre et un agent de démoulage sous forme d'un ester d'acide gras, on polymérise le corps moulé et on forme un revêtement réflêchissant sur la surface interne du corps polymérisé. 9 - Procédé suivant la revendication 8, caractérisé en ce que l'on utilise un processus de moulage par injection pour fabriquer le corps. 10 - Procédé suivant la revendication 9, caractérisé en ce que l'air retenu est éliminé de la composition de moulage avant le moulage par injection. 11 - Projecteur pour véhicule à moteur caractérisé en ce qu'il comprend un réflecteur tel que défini suivant l'une quelconque des revendications 1 à 8. 12 - Projecteur anti-brouillard pour véhicule à moteur, caractérisé en ce qu'il comprend un réflecteur tel que défini suivant l'une quelconque des revendications 1 à 8.